(57)【要約】【課題】化学焼成法を採用しながら導電性や緻密度の高い導電パターンを形成することが可能となる導電パターン形成方法を提供する。【解決手段】導電性微粒子を分散したインクを基材上にパターニングすることにより、パターンを作成するパターン作成工程と、前記パターンに導電性発現剤を作用させる作用工程とを含み、前記作用工程によって前記パターンに導電性を発現させて、導電パターンを形成する方法であって、前記パターンを加圧する加圧工程をさらに含む導電パターン形成方法とする。【選択図】図６
2016009731.tif 000002
【特許請求の範囲】
【請求項１】
導電性微粒子を分散したインクを基材上にパターニングすることにより、パターンを作成するパターン作成工程と、
前記パターンに導電性発現剤を作用させる作用工程とを含み、
前記作用工程によって前記パターンに導電性を発現させて、導電パターンを形成する方法であって、
前記パターンを加圧する加圧工程をさらに含むことを特徴とする導電パターン形成方法。
【請求項２】
前記加圧工程が開始される前に、前記パターンに前記導電性発現剤を作用させる請求項１に記載の導電パターン形成方法。
【請求項３】
前記作用工程によって前記パターンの抵抗値が飽和時の１５０％に達する前に、前記加圧工程が開始される請求項１または請求項２に記載の導電パターン形成方法。
【請求項４】
前記作用工程によって前記導電性が発現した後に、前記加圧工程が開始される請求項１から請求項３のいずれかに記載の導電パターン形成方法。
【請求項５】
前記加圧工程において、
加圧の強さが徐々にまたは段階的に高くなる請求項１から請求項４のいずれかに記載の導電パターン形成方法。
【請求項６】
前記加圧工程は、
複数回にわたって前記パターンの加圧処理が行われる工程であって、後に行われる加圧処理ほど加圧の強さが高くなる請求項１から請求項４のいずれかに記載の導電パターン形成方法。
【請求項７】
請求項１から請求項６のいずれかに記載の導電パターン形成方法によって、前記導電パターンを形成する導電パターン形成装置。
【発明の詳細な説明】
【技術分野】
【０００１】
本発明は、導電パターンの形成方法、および導電パターンの形成装置に関するものである。
【背景技術】
【０００２】
従来、印刷技術を応用して基材上に導電パターンを形成する手法として、プリンテッドエレクトロニクスが利用されている。この手法による導電パターンの形成方法に関しては、使用できる基材の自由度や省エネの観点から低温プロセスが求められている。
【０００３】
このような要求に応え得る方法として、特に、室温プロセスである化学焼成法が注目されている（例えば特許文献１を参照）。化学焼成法とは、導電性微粒子を分散したインク（粒子分散液）に導電性発現剤を作用させることで導電性を発現させる方法である。
【先行技術文献】
【特許文献】
【０００４】
【特許文献１】特開2008-4375号公報
【特許文献２】特開2012-9546号公報
【特許文献３】特開2010-87069号公報
【特許文献４】特開2005-177710号公報
【発明の概要】
【発明が解決しようとする課題】
【０００５】
しかしながら、上述した化学焼成法には、熱エネルギーを利用する熱焼成法に比べて、出来上がる導電パターンの導電性や緻密度が低くなり易いという課題がある。なお、特許文献２〜４には熱焼成法においてパターンを加圧する方法が提案されているが、熱焼成法とは全く形態の異なる化学焼成法に関して、そのような方法は示唆されていない。
【０００６】
本発明は上記の問題点に鑑み、化学焼成法を採用しながら導電性や緻密度の高い導電パターンを形成することが可能となる導電パターン形成方法、および当該方法によって導電パターンを形成する導電パターン形成装置の提供を目的とする。
【課題を解決するための手段】
【０００７】
本発明に係る導電パターン形成方法は、導電性微粒子を分散したインクを基材上にパターニングすることにより、パターンを作成するパターン作成工程と、前記パターンに導電性発現剤を作用させる作用工程とを含み、前記作用工程によって前記パターンに導電性を発現させて、導電パターンを形成する方法であって、前記パターンを加圧する加圧工程をさらに含む方法とする。
【０００８】
当該方法によれば、化学焼成法を採用しながら導電性や緻密度の高い導電パターンを形成することが可能となる。また、上記方法としてより具体的には、前記加圧工程が開始される前に、前記パターンに前記導電性発現剤を作用させる方法としてもよい。
【０００９】
また、上記方法としてより具体的には、前記作用工程によって前記パターンの抵抗値が飽和時の１５０％に達する前に、前記加圧工程が開始される方法としてもよく、前記作用工程によって前記導電性が発現した後に、前記加圧工程が開始される方法としてもよい。
【００１０】
また、上記方法としてより具体的には、前記加圧工程において、加圧の強さが徐々にまたは段階的に高くなる方法としてもよい。また、上記方法としてより具体的には、前記加圧工程は、複数回にわたって前記パターンの加圧処理が行われる工程であって、後に行われる加圧処理ほど加圧の強さが高くなる方法としてもよい。なお、本明細書において「加圧の強さ」及び「加圧力」は単位面積あたりに加わる力を意味するものとする。
【００１１】
また、本発明に係る導電パターン形成装置は、上記の導電パターン形成方法によって前記導電パターンを形成する構成とする。
【発明の効果】
【００１２】
本発明に係る導電パターン形成方法によれば、化学焼成法を採用しながら導電性や緻密度の高い導電パターンを形成することが可能となる。また、本発明に係る導電パターン形成装置によれば、本発明に係る導電パターン形成方法の利点を享受することが可能となる。
【図面の簡単な説明】
【００１３】
【図１】本実施形態に係る導電パターン形成装置の概略的な構成図である。
【図２】パターンの抵抗値の変化状況を示すグラフである。
【図３】パターンの抵抗値測定に関する説明図である。
【図４】実施例１における導電パターン形成工程等の説明図である。
【図５】実施例２における導電パターン形成工程等の説明図である。
【図６】実施例３における導電パターン形成工程等の説明図である。
【図７】実施例４における導電パターン形成工程等の説明図である。
【図８】比較例１における導電パターン形成工程等の説明図である。
【図９】実施例５における導電パターン形成工程等の説明図である。
【図１０】実施例６における導電パターン形成工程等の説明図である。
【図１１】実施例７における導電パターン形成工程等の説明図である。
【発明を実施するための形態】
【００１４】
以下、本発明の実施形態について各図面を参照しながら説明する。
【００１５】
図１は、本実施形態に係る導電パターン形成装置１の概略的な構成図である。導電パターン形成の各工程は、図１の左側（上流側）から右側（下流側）へ向かって進められる。図１に示すように導電パターン形成装置１は、搬送手段１１、インク塗布手段１２、発現剤塗布手段１３、および加圧手段１４を有している。
【００１６】
搬送手段１１は、表面に導電パターンを形成させる基材を上流側から下流側へ搬送する手段であり、例えばローラの回転を利用して基材を搬送する装置が採用され得る。インク塗布手段１２は、導電性微粒子を分散したインクを基材上にパターニングすることにより、パターンを生成する。
【００１７】
発現剤塗布手段１３は、インク塗布手段１２より下流側に設けられ、基材上のパターンに導電性発現剤（以下、「発現剤」と略記することがある）を作用させる。これによって化学焼成法による導電パターンの形成が実現される。なお、パターンに発現剤を作用させると当該パターンに導電性が発現し、次第にその抵抗値が下がることによって、最終的に所望の抵抗値を有した導電パターンが形成されることになる。
【００１８】
また、導電性微粒子を分散したインクをパターニングし、これに導電性発現剤を作用させることで導電性を発現させる手法としては、公知のものを含めて種々の手法が採用され得る。
【００１９】
例えば、特開2008-4375号公報に開示された手法（導電性微粒子を分散したインクとして金属コロイド溶液を用い、導電性発現剤としてイオン結合により分子内にハロゲンを有する化合物を用いる）が採用されても良い。また、例えば、特開2008-72052号公報に開示された手法（導電性微粒子を分散したインクとして被覆された金属ナノ粒子と分散溶媒とを含む金属ナノ粒子ペーストを用い、導電性発現剤として極性溶媒または溶解補助剤を含む極性溶媒溶液を用いる）などが採用されても良い。
【００２０】
また、導電パターンを形成させる基材は、厚いリジット基材であっても良く、薄いフィルム又はシート状の基材であっても良い。フィルム又はシート状である場合には、Ｒ２Ｒ（ロール・ツー・ロール）に対応し易くなる。
【００２１】
特に化学焼成では、熱焼成と異なり焼成時に加熱を必要としないことから、熱膨張や熱収縮が大きく加熱によって変形し易いシリコーンゴム等のゴム基材や、ＰＥＴ等の低耐熱樹脂基材も使用可能である。なお、基材の表面は、導電パターンとの密着性が高まるような処理が施されていても良い。また、基材に導電性発現剤を予め付与しておいても良い。
【００２２】
加圧手段１４は、パターンを加圧する手段であり、パターンに対して上側または下側から加圧力を付与するものである。加圧手段１４の例としては、プレス式、ローラ式、ベルト式、或いはブレード部材を押し当てる形式のもの等が挙げられるが、パターンを適切に加圧できる限り、その形態は特に限定されない。
【００２３】
本実施形態では加圧手段１４として、図１に示すようにローラ式が採用されているとする。より具体的に説明すると、加圧手段１４は、基材を上側から押さえる金属のローラ１４ａと、基材を下側から支持する加圧支持体１４ｂとを備えている。
【００２４】
なお、基材がポリイミドシート、ＰＥＴシート、ＰＥＮシート、セラミックグリーンシート前駆対、或いは紙などの柔軟媒体である場合には、加圧手段１４におけるパターンと接触する加圧面は剛直な部材であることが好ましい。一方で、基材が金属、セラミック、或いはガラスなどの剛直部材である場合には、当該加圧面はゴム、樹脂、或いは弾性部材などであることが好ましい。
【００２５】
また、加圧手段１４におけるパターンと接触する加圧面は、パターンの付着を防止するための表面処理が施されていることが好ましい。この表面処理としては、例えば当該加圧面にフッ化物膜を形成する処理が挙げられ、より具体的には、フルオロアルキルシラン（ＦＡＳ）やポリテトラフルオロエチレン（ＰＴＦＥ）の被膜を形成する処理などが挙げられる。
【００２６】
加圧手段１４によってパターンが加圧されると、パターン内部の空隙が減少し、緻密化した導電パターンが得られることになる。これにより、従来の化学焼成法が抱えていた課題（形成された導電パターンの緻密度が低く、導電性や機械的強度が低いという課題）は、著しく改善される。導電パターンは、緻密化されることによって導電性や曲げに対する機械的強度等が向上し、低抵抗の導電パターンが要求される用途や、フレキシブル基材上へのパターニング等、より広い分野に適用可能となる。
【００２７】
加圧手段１４によるパターンの加圧の強さは、徐々にまたは段階的に高くなるように設定されていても良い。加圧の強さが徐々にまたは段階的に高くなるようにする手法としては、例えば、一つの加圧手段において加圧力を変化させる手法、加圧力の異なる複数の加圧手段を用いる手法、或いは一つの加圧手段で加圧力を変えて複数回加圧する手法等が挙げられる。
【００２８】
このようにパターンを加圧して押し固めることにより、加圧時にパターンが乱れ難くなるという効果が得られる。この効果は、特に液中のパターンを加圧するとき、より具体的には、パターンの固形分を最密充填したときの空隙の体積より多くの液体が固形分の周囲に存在する状態で加圧するときに、より良好に得られる。
【００２９】
以上に説明した導電パターン形成装置１によれば、所定の一連の工程によって、導電パターンが形成される。この一連の工程は、（１）導電性微粒子を分散したインクを基材上にパターニングすることにより、パターンを作成するパターン作成工程と、（２）パターンに導電性発現剤を作用させる作用工程と、（３）パターンを加圧する加圧工程と、を含んでいる。
【００３０】
なお、各工程は必ずしもこの順番で行われるようにする必要は無い。例えば、パターン作成工程と作用工程が同時に行われるようにしても良く、作用工程の途中で加圧工程が行われるようにしても良く、作用工程に先立って加圧工程が行われるようにしても良い。
【００３１】
図２は、当該一連の工程におけるパターンの抵抗値の変化状況を示すグラフである。本図において、縦軸はパターンの抵抗値を示し、横軸は時間を示している。また、図２に示すタイミングＴｓは、導電性微粒子を分散したインクを塗布するタイミングであり、タイミングＴ０は、パターンに発現剤を塗布する（作用させ始める）タイミングである。
【００３２】
タイミングＴ１は、発現剤の塗布によってパターンに導電性が発現する（絶縁性の状態から初めて導電性が発現する）タイミングであり、タイミングＴ２は、パターンの抵抗値が飽和したとき（完全に下がりきったとき）の１５０％の抵抗値を示すタイミングである。タイミングＴ２は、パターンの抵抗値の変化がほぼ終了するタイミングと見ることも出来る。上記のように規定された各タイミング（Ｔｓ、Ｔ０、Ｔ１、Ｔ２）は、以下の説明においても用いられる。
【００３３】
なお、パターンの抵抗値は、図３に示すようにパターンの両端に各電極を接触させておき、これらの電極にテスターを接続させることによって測定可能である。上述したタイミングＴ１やＴ２は、このような抵抗値測定を利用して予め実験的に求められたタイミング（例えば、発現剤の塗布開始時を基準としたタイミング）としても良い。タイミングＴ１やＴ２は再現性があるため、このように予め実験的に求めておくことが可能である。
【００３４】
また、加圧手段１４は、導電パターン形成装置１における任意の位置に配置され得るものであり、加圧工程が開始されるタイミング（開始タイミング）は任意に設定可能である。そして出願人による調査の結果、加圧工程の開始タイミングによって、導電パターンの品質（主に導電性、緻密度、およびパターンの乱れ度合）が左右されることが判明した。以下、加圧工程の開始タイミングを種々割り振った場合の実施例（実施例１〜実施例４）について説明する。
【００３５】
［実施例１］
図４は、実施例１における導電パターン形成装置１の構成、および導電パターン形成工程の概略を示している。実施例１では、有機溶剤系銀ナノインク・アルバックマテリアル株式会社製AG1TeH（銀超微粒子の粒径約１０ｎｍ）を用い、易接着処理がなされた厚み１００μｍのポリエチレンテレフタレートフィルム（帝人デュポンフィルム株式会社製）上に、ディスペンサーを用いて長さ１ｃｍの直線パターンを描画した。
【００３６】
乾燥後の描画された直線パターンの形状を株式会社東京精密Surfcom1400A型を用いて測定すると、平均厚み４μｍ、幅１ｍｍであった。この直線パターンについて、図３に示すようにテスターを用いて抵抗値を測定したが、オーバーレンジが表示され、導電性は観察されなかった。
【００３７】
抵抗値測定法としてより詳細には、予め各電極を形成した基材上にこれらの電極を渡すように直線パターンを描画し、温度２３℃、湿度５０％Ｒｈ環境下にて、直線パターン両端間（電極間）の抵抗値を、三和電気計器株式会社製PC500型のテスターで測定する手法を採用した。なお、以下の実施例におけるタイミングＴ１やＴ２も、同様の抵抗値測定法を用いて予め実験的に求められたものである。（タイミングＴ１については、当該テスターにおいて、アウトレンジから初めて抵抗が測定可能となったタイミングとした）
【００３８】
また、発現剤としては、５％塩化ナトリウム水溶液を用いた。すなわち、上記の直線パターンに５％塩化ナトリウム水溶液を塗布することにより、当該パターンに導電性を発現させることとした。
【００３９】
そして実施例１における加圧工程の開始タイミングは、タイミングＴｓ（インクを塗布するタイミング）より後であってタイミングＴ０（発現剤を塗布するタイミング）より前となるように設定されている。
【００４０】
［実施例２］
図５は、実施例２における導電パターン形成装置１の構成、および導電パターン形成工程の概略を示している。本図に示すように、実施例２における加圧工程の開始タイミングは、タイミングＴ０（発現剤を塗布するタイミング）より後であってタイミングＴ１（パターンに導電性が発現するタイミング）より前となるように設定されている。その他の条件については、実施例１の場合と同様である。
【００４１】
［実施例３］
図６は、実施例３における導電パターン形成装置１の構成、および導電パターン形成工程の概略を示している。本図に示すように、実施例３における加圧工程の開始タイミングは、タイミングＴ１（パターンに導電性が発現するタイミング）より後であってタイミングＴ２（パターンの抵抗値が飽和時の１５０％の抵抗値を示すタイミング）より前となるように設定されている。その他の条件については、実施例１の場合と同様である。
【００４２】
［実施例４］
図７は、実施例４における導電パターン形成装置１の構成、および導電パターン形成工程の概略を示している。本図に示すように、実施例４における加圧工程の開始タイミングは、タイミングＴ２（パターンの抵抗値が飽和時の１５０％の抵抗値を示すタイミング）より後となるように設定されている。その他の条件については、実施例１の場合と同様である。
【００４３】
［比較例１］
また、上記の各実施例を従来の場合と比較するため、比較例１（従来例に相当する）についても導電パターンの品質を調査することとした。図８は、比較例１における導電パターン形成装置１の構成、および導電パターン形成工程の概略を示している。本図に示すように、比較例１では、パターンを加圧する加圧工程は行われない。その他の条件については、実施例１の場合と同様である。
【００４４】
［各実施例および比較例の調査結果］
上述した実施例１〜４および比較例１の各々について、最終的に得られた導電パターンの品質の調査結果を表１に示す。なお、「導電性・緻密度」について、「×」は悪い状態、「△」は良い状態、「○」は非常に良い状態、「◎」は極めて良い状態をそれぞれ表す。また、「パターンの乱れ」については、「△」は乱れたこと、「○」は多少乱れたこと、「◎」はほぼ乱れなかったことをそれぞれ表す。
【００４５】
【表１】
2016009731.tif 000003
【００４６】
表１に示す通り、加圧工程が設けられた本実施形態（実施例１〜４）によれば、比較例１に比べて、導電性と緻密度が向上していることが分かる。
【００４７】
なお、実施例２〜４の場合のように、パターンに導電性発現剤を作用させた後に加圧工程を開始する場合（換言すれば、加圧工程の開始前に、パターンに導電性発現剤を作用させる場合）には、そうでない実施例１の場合に比べて、パターンの乱れが低減している。このように加圧工程の開始前にパターンと導電性発現剤を作用させると、パターン内の導電性微粒子の分散機能を予め低下させておくことができ、加圧時に当該粒子が不必要に動くことを抑制して、パターンを乱れ難くすることが可能である。
【００４８】
すなわち、化学焼成法のように液中で導電性を発現させる手法では、パターンを加圧すると、そのときの液体流動によりパターンが乱れてしまうことが問題となる。より具体的には、パターンの固形分を最密充填したときの空隙の体積より多くの液体が固形分の周囲に存在する状態で加圧すると、パターン加圧時の液体流動によりパターンが乱れ易くなる。加圧工程の開始前にパターンと導電性発現剤を作用させる手法は、このような問題の解決に寄与し、パターンの乱れが極力少なくなるようにパターンを加圧して、導電性や緻密度の高い導電パターンの形成を可能とする。
【００４９】
また、パターンの緻密度を高める観点からは、実施例２や実施例３の場合のように、タイミングＴ２よりも前に加圧工程が開始されることがより望ましい。タイミングＴ２以降は、焼成がほぼ終了した状態、つまり、導電性微粒子同士が十分に合一化している状態となっている。化学焼成の場合は熱焼成と異なって導電パターン内部に空隙ができ、緻密度の低い導電パターンとなる傾向にあるためタイミングＴ２以降に加圧工程が開始されても緻密化の効果は比較的大きいが、より良好に緻密化を行うためには、タイミングＴ２よりも前に加圧工程が開始されることが望ましいと言える。
【００５０】
タイミングＴ２以降の導電性微粒子同士が十分に合一化している状態よりも、タイミングＴ２より前の状態（粒子同士が十分に合一化しておらず、例えば、一次粒子径の導電性微粒子同士が融着しているような状態）で加圧を開始する方が、容易に粒子を動かすことが可能となり、動いた粒子によりパターン内部の空隙を埋める効果（緻密度の効果）が高まる。なお、パターンの加圧開始がタイミングＴ２より前であれば、タイミングＴ２以降にわたって加圧が継続されても、同様の効果を得ることが可能である。
【００５１】
また、加圧時のパターンの乱れを防止する観点からは、実施例３や実施例４の場合のように、タイミングＴ１よりも後に加圧工程が開始されることがより望ましい。既に説明した通り、導電性発現剤がパターンと作用した直後から、加圧時にパターンを乱し難くする効果が得られるが、タイミングＴ１よりも後（導電性発現剤がパターンと作用し始めてから所定時間が経過した後、より具体的には、導電性微粒子同士が融着を始めた後）に加圧を開始する方が望ましいと言える。
【００５２】
この場合、導電性微粒子同士が融着していることによって当該粒子が固定された状態となり、加圧時に当該粒子が不必要に動くことがより良好に抑制され、パターンを乱し難くする効果がより高く発現することになる。なお、実施例３の場合のように、タイミングＴ１からタイミングＴ２までの期間に加圧工程が開始されるようにすると、パターンの緻密度を高める観点と加圧時のパターンの乱れを防止する観点との双方の観点から、より望ましいと言える。
【００５３】
また、出願人は、複数回にわたってパターンの加圧処理が行われるように加圧工程を設定した場合の効果等を調査するべく、後述する実施例５〜実施例７の導電パターン形成工程によって導電パターンを形成し、その品質確認を行った。以下、これらの実施例について順に説明する。
【００５４】
［実施例５］
図９は、実施例５における導電パターン形成装置１の構成、および導電パターン形成工程の概略を示している。本図に示すように実施例５では、加圧手段１４と加圧手段１５の二つの加圧手段が設けられている。加圧手段１５は加圧手段１４と基本的に同様の構成であり、基材を上側から押さえるローラ１５ａと、基材を下側から支持する加圧支持体１５ｂとを備えている。
【００５５】
なお、加圧手段１５は、加圧手段１４よりも下流側に配置される手段であるとする。また、便宜上、図９に示すように、加圧手段１４によるパターンの加圧処理を「加圧Ａ」とし、加圧手段１５によるパターンの加圧処理を「加圧Ｂ」とする。
【００５６】
実施例５では、加圧工程として、加圧Ａの実行後に更に加圧Ｂが実行されることになる。また、加圧時にパターンが乱れ難くなるという効果を良好に得るため、加圧Ｂの加圧力は、加圧Ａの加圧力よりも強く設定されている。また、実施例５における加圧Ａの開始タイミングは、図９に示すように、タイミングＴｓ（インクを塗布するタイミング）より後であってタイミングＴ０（発現剤を塗布するタイミング）より前となるように設定されている。
【００５７】
なお、加圧Ｂの開始タイミングについては、図９に示すようにタイミングＴ０より前であっても良く、タイミングＴ０以降であっても構わない。その他の条件については、実施例１の場合と同様である。実施例５の工程によって得られた導電パターンの品質について調査したところ、実施例１に比べて、パターンの乱れが軽減されていることが確認された。
【００５８】
［実施例６］
図１０は、実施例６における導電パターン形成装置１の構成、および導電パターン形成工程の概略を示している。本図に示すように実施例６では、加圧Ａの開始タイミングは、タイミングＴ０（発現剤を塗布するタイミング）より後であってタイミングＴ１（パターンに導電性が発現するタイミング）より前となるように設定されている。
【００５９】
なお、加圧Ｂの開始タイミングについては、図１０に示すようにタイミングＴ１より前であっても良く、タイミングＴ１以降であっても構わない。その他の条件については、実施例５の場合と同様である。実施例６の工程によって得られた導電パターンの品質について調査したところ、実施例２に比べて、パターンの乱れが軽減されていることが確認された。
【００６０】
［実施例７］
図１１は、実施例７における導電パターン形成装置１の構成、および導電パターン形成工程の概略を示している。本図に示すように実施例７では、加圧Ａの開始タイミングは、タイミングＴ１（パターンに導電性が発現するタイミング）より後であってタイミングＴ２（パターンの抵抗値が飽和時の１５０％の抵抗値を示すタイミング）より前となるように設定されている。
【００６１】
なお、加圧Ｂの開始タイミングについては、図１１に示すようにタイミングＴ２より前であっても良く、タイミングＴ２以降であっても構わない。その他の条件については、実施例５の場合と同様である。実施例７の工程によって得られた導電パターンの品質について調査したところ、実施例３に比べて僅かではあるが、パターンの乱れが軽減されていることが確認された。
【００６２】
以上に説明したように本実施形態に係る導電パターン形成方法は、導電性微粒子を分散したインクを基材上にパターニングすることにより、パターンを作成するパターン作成工程と、パターンに導電性発現剤を作用させる作用工程と、を含み、当該作用工程によってパターンに導電性を発現させて、導電パターンを形成する方法である。そして更に本実施形態に係る導電パターン形成方法は、パターンを加圧する加圧工程を含むことにより、化学焼成法を採用しながら導電性や緻密度の高い導電パターンを形成することが可能となっている。
【００６３】
なお、本実施形態における導電パターン形成装置や導電パターン形成工程（方法）の具体的形態としては、先述した実施例１〜実施例７に示したものを含めて、種々の形態が採用され得る。要求される製品仕様などに応じて、各種形態から最適なものを採用すれば良い。また、加圧手段によるパターンの加圧の強さは、一定であるようにしても良く、パターンが乱れ難くなるように、徐々にまたは段階的に高くなるようにしても良い。
【００６４】
本実施形態の導電パターン形成工程によって形成される導電パターンは、プリント配線板、メンブレンスイッチ、或いはディスプレイ等の電子機器の電極部、ＲＦＩＤのアンテナ部、ウェアラブルデバイスや各種センサ等の配線や電極部など、様々な用途に利用され得る。
【００６５】
また、本発明の内容は、上述した実施形態に何ら限定されるものではない。本発明はその主旨を逸脱しない範囲において、種々の変形を加えて実施され得る。
【産業上の利用可能性】
【００６６】
本発明は、プリンテッドエレクトロニクスが適用される各分野において利用可能である。
【符号の説明】
【００６７】
１      導電パターン形成装置
１１    搬送手段
１２    インク塗布手段
１３    発現剤塗布手段
１４    加圧手段
１４ａ  ローラ
１４ｂ  加圧支持体
１５    加圧手段
１５ａ  ローラ
１５ｂ  加圧支持体
【図１】
2016009731.tif 000004
【図２】
2016009731.tif 000005
【図３】
2016009731.tif 000006
【図４】
2016009731.tif 000007
【図５】
2016009731.tif 000008
【図６】
2016009731.tif 000009
【図７】
2016009731.tif 000010
【図８】
2016009731.tif 000011
【図９】
2016009731.tif 000012
【図１０】
2016009731.tif 000013
【図１１】
2016009731.tif 000014